(57)【特許請求の範囲】
【請求項１】
樹脂組成物を形成材料とする粘着層を備え、被貼合体と保護板とを貼合可能な両面粘着フィルムであって、
前記粘着層は、第１面と、前記第１面と逆側の第２面と、を有し、
前記第１面における前記樹脂組成物の組成と、前記第２面における前記樹脂組成物の組成と、は互いに異なり、かつ、前記第１面と前記保護板との密着力は、前記第２面と前記被貼合体との密着力よりも大きく、
前記樹脂組成物は、
硬化性化合物と、
非硬化成分と、
を含み、
前記非硬化成分は、前記硬化性化合物と硬化反応しない水酸基を有するオリゴマーであり、
前記第１面における前記非硬化成分の割合は、前記第２面における前記非硬化成分の割合より小さいことを特徴とする両面粘着フィルム。
【請求項２】
前記樹脂組成物は、連鎖移動剤を含み、
前記第１面における前記連鎖移動剤の割合は、前記第２面における前記連鎖移動剤の割合より大きい、請求項１に記載の両面粘着フィルム。
【請求項３】
前記樹脂組成物は、極性成分を含み、
前記第１面における前記極性成分の割合は、前記第２面における前記極性成分の割合より大きい、請求項１または２に記載の両面粘着フィルム。
【請求項４】
前記粘着層は、前記第１面を有する第１粘着層と、前記第２面を有する第２粘着層と、を含み、
前記第１粘着層における前記樹脂組成物の組成と、前記第２粘着層における前記樹脂組成物の組成と、は互いに異なる、請求項１から３のいずれか一項に記載の両面粘着フィルム。
【請求項５】
前記粘着層は、前記第１粘着層と前記第２粘着層との間に設けられた第３粘着層をさらに含み、
前記第３粘着層における前記樹脂組成物の組成は、前記第１粘着層における前記樹脂組成物の組成と互いに異なり、前記第２粘着層における前記樹脂組成物の組成と互いに異なる、請求項４に記載の両面粘着フィルム。
【請求項６】
透明面材と、
前記透明面材に貼合された請求項１から５のいずれか一項に記載の両面粘着フィルムと、
を備えることを特徴とする粘着層付き透明面材。
【請求項７】
被貼合体に貼合される粘着層付き透明面材であって、
透明面材と、
前記透明面材の少なくとも一方の面に形成された粘着層と、
を備え、
前記粘着層は、樹脂組成物で形成され、前記透明面材側の第１面と、前記第１面と逆側の第２面と、を有し、
前記第１面における前記樹脂組成物の組成と、前記第２面における前記樹脂組成物の組成と、は互いに異なり、かつ、前記第１面と前記透明面材との密着力は、前記第２面と前記被貼合体との密着力よりも大きく、
前記樹脂組成物は、
硬化性化合物と、
非硬化成分と、
を含み、
前記非硬化成分は、前記硬化性化合物と硬化反応しない水酸基を有するオリゴマーであり、
前記第１面における前記非硬化成分の割合は、前記第２面における非硬化成分の割合より小さいことを特徴とする粘着層付き透明面材。
【請求項８】
前記粘着層は、積層された互いに組成が異なる２種以上の前記樹脂組成物で形成され、前記透明面材の両方の面にそれぞれ設けられる、請求項７に記載の粘着層付き透明面材。
【請求項９】
前記樹脂組成物は、連鎖移動剤を含み、
前記第１面における前記連鎖移動剤の割合は、前記第２面における前記連鎖移動剤の割合より大きい、請求項７または８に記載の粘着層付き透明面材。
【請求項１０】
前記樹脂組成物は、極性成分を含み、
前記第１面における前記極性成分の割合は、前記第２面における前記極性成分の割合より大きい、請求項７から９のいずれか一項に記載の粘着層付き透明面材。
【請求項１１】
透明面材と、
前記透明面材の少なくとも一方の面に形成された粘着層と、
前記粘着層を挟んで前記透明面材と貼合された被貼合体と、
を備え、
前記粘着層を形成する樹脂組成物は、
硬化性化合物と、
非硬化成分と、
を含み、
前記非硬化成分は、前記硬化性化合物と硬化反応しない水酸基を有するオリゴマーであり、
前記粘着層は、前記透明面材側の第１面と、前記第１面と逆側の第２面と、を有し、
前記第１面における前記非硬化成分の割合は、前記第２面における前記非硬化成分の割合よりも小さいことを特徴とする積層体。
【請求項１２】
前記被貼合体は、表示装置である、請求項１１に記載の積層体。
【発明の詳細な説明】
【技術分野】
【０００１】
本発明は、両面粘着フィルム、粘着層付き透明面材、および積層体に関する。
【背景技術】
【０００２】
表示パネル等の表示装置に、保護板を貼り合わせるために用いる両面粘着シートが提案されている（たとえば、特許文献１）。
【先行技術文献】
【特許文献】
【０００３】
【特許文献１】特開２００９−２６３５０２号公報
【発明の概要】
【発明が解決しようとする課題】
【０００４】
上記のような両面粘着シート（両面粘着フィルム）においては、たとえば、表示装置に対する保護板の貼合位置がずれる等した場合において、一度表示装置から保護板を剥離し、貼合し直しやすいこと、すなわち、リワーク性が高いことが望まれる。
【０００５】
しかし、たとえば、上記の特許文献１に示すような両面粘着フィルムでは、一度保護板を表示装置に貼合すると、保護板を剥離する際に粘着層を保護板と表示装置との間で切断して分離することが多く、粘着層の分断片が保護板と表示装置とに付着してしまう。そのため、保護板と表示装置とを再度貼合することが困難であった。
【０００６】
本発明の一つの態様は、上記問題に鑑みて成されたものであって、リワーク性を向上できる両面粘着フィルム、粘着層付き透明面材、および積層体を提供することを目的の一つとする。
【課題を解決するための手段】
【０００７】
本発明の両面粘着フィルムの一つの態様は、樹脂組成物を形成材料とする粘着層を備え、被貼合体と保護板とを貼合可能な両面粘着フィルムであって、前記粘着層は、第１面と、前記第１面と逆側の第２面と、を有し、前記第１面における前記樹脂組成物の組成と、前記第２面における前記樹脂組成物の組成と、は互いに異なり、かつ、前記第１面と前記保護板との密着力は、前記第２面と前記被貼合体との密着力よりも大きく、前記樹脂組成物は、硬化性化合物と、非硬化成分と、を含み、前記非硬化成分は、前記硬化性化合物と硬化反応しない水酸基を有するオリゴマーであり、前記第１面における前記非硬化成分の割合は、前記第２面における前記非硬化成分の割合より小さいことを特徴とする。
【０００８】
前記粘着層全体の２５℃におけるせん断弾性率は、１ｋＰａ〜５０ｋＰａである構成としてもよい。
【０００９】
前記樹脂組成物は、連鎖移動剤を含み、前記第１面における前記連鎖移動剤の割合は、前記第２面における前記連鎖移動剤の割合より大きい構成としてもよい。
【００１０】
前記樹脂組成物は、極性成分を含み、前記第１面における前記極性成分の割合は、前記第２面における前記極性成分の割合より大きい構成としてもよい。
【００１１】
前記樹脂組成物は、非硬化成分を含み、前記第１面における前記非硬化成分の割合は、前記第２面における前記非硬化成分の割合より小さい構成としてもよい。
【００１２】
前記粘着層は、前記第１面を有する第１粘着層と、前記第２面を有する第２粘着層と、を含み、前記第１粘着層における前記樹脂組成物の組成と、前記第２粘着層における前記樹脂組成物の組成と、は互いに異なる構成としてもよい。
【００１３】
前記粘着層は、前記第１粘着層と前記第２粘着層との間に設けられた第３粘着層をさらに含み、前記第３粘着層における前記樹脂組成物の組成は、前記第１粘着層における前記樹脂組成物の組成と互いに異なり、前記第２粘着層における前記樹脂組成物の組成と互いに異なる構成としてもよい。
【００１４】
本発明の粘着層付き透明面材の一つの態様は、透明面材と、前記透明面材に貼合された上記の両面粘着フィルムと、を備えることを特徴とする。
【００１５】
本発明の粘着層付き透明面材の一つの態様は、被貼合体に貼合される粘着層付き透明面材であって、透明面材と、前記透明面材の少なくとも一方の面に形成された粘着層と、を備え、前記粘着層は、樹脂組成物で形成され、前記透明面材側の第１面と、前記第１面と逆側の第２面と、を有し、前記第１面における前記樹脂組成物の組成と、前記第２面における前記樹脂組成物の組成と、は互いに異なり、かつ、前記第１面と前記透明面材との密着力は、前記第２面と前記被貼合体との密着力よりも大きく、前記樹脂組成物は、硬化性化合物と、非硬化成分と、を含み、前記非硬化成分は、前記硬化性化合物と硬化反応しない水酸基を有するオリゴマーであり、前記第１面における前記非硬化成分の割合は、前記第２面における非硬化成分の割合より小さいことを特徴とする。
【００１６】
前記粘着層全体の２５℃におけるせん断弾性率は、１ｋＰａ〜５０ｋＰａである構成としてもよい。
【００１７】
前記粘着層は、積層された互いに組成が異なる２種以上の前記樹脂組成物で形成され、前記透明面材の両方の面にそれぞれ設けられる構成としてもよい。
【００１８】
前記樹脂組成物は、連鎖移動剤を含み、前記第１面における前記連鎖移動剤の割合は、前記第２面における前記連鎖移動剤の割合より大きい構成としてもよい。
【００１９】
前記樹脂組成物は、極性成分を含み、前記第１面における前記極性成分の割合は、前記第２面における前記極性成分の割合より大きい構成としてもよい。
【００２０】
前記樹脂組成物は、非硬化成分を含み、前記第１面における前記非硬化成分の割合は、前記第２面における非硬化成分の割合より小さい構成としてもよい。
【００２１】
本発明の積層体の一つの態様は、透明面材と、前記透明面材の少なくとも一方の面に形成された粘着層と、前記粘着層を挟んで前記透明面材と貼合された被貼合体と、を備え、前記粘着層を形成する樹脂組成物は、硬化性化合物と、非硬化成分と、を含み、前記非硬化成分は、前記硬化性化合物と硬化反応しない水酸基を有するオリゴマーであり、前記粘着層は、前記透明面材側の第１面と、前記第１面と逆側の第２面と、を有し、前記第１面における前記非硬化成分の割合は、前記第２面における前記非硬化成分の割合よりも小さいことを特徴とする。
【００２２】
前記被貼合体は、表示装置である構成としてもよい。
【発明の効果】
【００２３】
本発明の一つの態様によれば、リワーク性を向上できる両面粘着フィルム、粘着層付き透明面材、および積層体が提供される。
【図面の簡単な説明】
【００２４】
【図１】第１実施形態の両面粘着フィルムを示す平面図である。
【図２】第１実施形態の両面粘着フィルムを示す図であって、図１におけるII−II断面図である。
【図３】第１実施形態の粘着層付き透明面材を示す断面図である。
【図４】第１実施形態の両面粘着フィルムを製造するための製造装置を示す概略構成図である。
【図５】第１実施形態の両面粘着フィルムを製造するための製造装置を示す概略構成図である。
【図６】第１実施形態の効果を説明するための説明図である。
【図７】第１実施形態の両面粘着フィルムを製造するための製造装置の他の一例を示す概略構成図である。
【図８】第２実施形態の両面粘着フィルムを示す断面図である。
【図９】第３実施形態の両面粘着フィルムを示す断面図である。
【図１０】表示装置の実施形態の一例を示す断面図である。
【発明を実施するための形態】
【００２５】
以下、図面を用いて本発明の実施の形態について説明する。
なお、本発明の範囲は、以下の実施の形態に限定されるものではなく、本発明の技術的思想の範囲内で任意に変更できる。また、以下の図面においては、各構成をわかりやすくするために、実際の構造と各構造における縮尺や数等を異ならせる場合がある。
【００２６】
本明細書における「透明」とは、面材と表示パネルの表示面とを粘着層を介して、空隙なく貼合した後に、表示パネルの表示画像の全体または一部が光学的な歪を受けることなく面材を通して視認できる様態を意味する。したがって、表示パネルから面材に入射する光の一部が面材により吸収、反射されたり、または光学的な位相の変化などによって、面材の可視光透過率が低いものであっても、面材を通して光学的な歪なく表示パネルの表示画像を視認できれば、「透明」であるということができる。
【００２７】
本明細書における「（メタ）アクリレート」とは、アクリレートまたはメタクリレートを意味する。
本発明書における「厚さ」とは、マイクロゲージまたはレーザー変位計等を用いた測定方法により測定された厚さを意味する。また、「平均厚さ」とは、１０箇所について測定された厚さの平均値とする。
【００２８】
（第１実施形態）
図１は、本実施形態の両面粘着フィルム１０を示す平面図である。図２は、本実施形態の両面粘着フィルム１０を示す図であって、図１におけるII−II断面図である。図３は、粘着層付き透明面材８０を示す断面図である。粘着層付き透明面材８０は、たとえば、両面粘着フィルム１０が保護板（透明面材）８１に貼合されたものである。
【００２９】
なお、以下の説明においてはＸＹＺ座標系を設定し、このＸＹＺ座標系を参照しつつ各構成の位置関係を説明する。この際、粘着層２０の積層方向（図２参照）をＺ軸方向、両面粘着フィルム１０の平面視における短手方向（図１参照）をＹ軸方向、Ｚ軸方向およびＹ軸方向と直交し、両面粘着フィルム１０の平面視における長手方向をＸ軸方向とする。
【００３０】
＜両面粘着フィルム＞
本実施形態の両面粘着フィルム１０は、図１および図２に示すように、粘着層２０を備える。両面粘着フィルム１０は、たとえば、保護板８１（図３参照）に貼合され、粘着層付き透明面材８０を製造するために用いられる粘着フィルムである。
【００３１】
粘着層２０の一方側（−Ｚ側）の貼合面（第１面）２１ａには、第１保護フィルム３０が貼着されている。粘着層２０の他方側（＋Ｚ側）の貼合面（第２面）２２ａには、第２保護フィルム３１が貼着されている。
【００３２】
［粘着層］
粘着層２０の平面視（ＸＹ面視）形状は、特に限定されず、本実施形態においては、図１に示すように、たとえば、矩形状である。粘着層２０は、図２に示すように、高密着性粘着層（第１粘着層）２１と、低密着性粘着層（第２粘着層）２２と、を備える。
【００３３】
高密着性粘着層２１は、貼合面２１ａを有している。低密着性粘着層２２は、貼合面２２ａを有している。高密着性粘着層２１と低密着性粘着層２２とは、積層して設けられている。以下の説明においては、高密着性粘着層２１と低密着性粘着層２２とが接する面のうち、高密着性粘着層２１の面を積層面２１ｂと呼び、低密着性粘着層２２の面を積層面２２ｂと呼ぶ。
【００３４】
高密着性粘着層２１は、たとえば、表示装置の液晶表示パネル等を保護する保護板８１と貼合される側の粘着層である。低密着性粘着層２２は、たとえば、表示装置の液晶表示パネル等と貼合される側の粘着層である。詳細については後述するが、高密着性粘着層２１の密着力は、低密着性粘着層２２の密着力よりも大きい。
【００３５】
粘着層２０の厚さ（Ｚ軸方向長さ）は、０．１ｍｍ〜２．０ｍｍ程度が好ましく、０．２ｍｍ〜０．８ｍｍ程度がより好ましい。粘着層２０の厚さが０．１ｍｍ以上であれば、保護板８１と表示装置とを貼合した際に、保護板８１側からの外力による衝撃等を粘着層２０が効果的に緩衝し、表示装置本体を保護できる。また、保護板８１と表示装置との間に粘着層２０の厚さを超えない異物が混入しても、粘着層２０の厚さが大きく変化することがなく、光透過性能への影響が少ない。粘着層２０の厚さが２．０ｍｍ以下であれば、粘着層２０を介して保護板８１を表示装置に貼合しやすく、表示装置の全体の厚さが不要に厚くならない。
【００３６】
本実施形態においては、粘着層２０の厚さは、高密着性粘着層２１の厚さと、低密着性粘着層２２の厚さとを合わせた厚さである。高密着性粘着層２１の厚さと、低密着性粘着層２２の厚さとは、同じであってもよいし、異なっていてもよい。低密着性粘着層２２のせん断弾性率が高密着性粘着層２１のせん断弾性率よりも大きい場合には、低密着性粘着層２２の厚みを高密着性粘着層２１の厚みよりも小さくすることが好ましい。
【００３７】
粘着層２０のせん断弾性率は、１０２Ｐａ〜１０５Ｐａの範囲にあることが好ましく、１０３Ｐａ〜１０４Ｐａの範囲にあることがより好ましい。粘着層２０のせん断弾性率が１０２Ｐａ以上であれば、粘着層２０の形状を維持しやすい。また、粘着層２０のせん断弾性率が１０２Ｐａ以上であれば、たとえば、保護板８１を表示装置に充分に固定することができ、保護板８１と表示装置とを貼合する際に、粘着層２０が貼合時の圧力などで変形しにくいため好ましい。一方、粘着層２０のせん断弾性率が１０５Ｐａ以下であれば、表示装置との貼合時に粘着層２０と表示装置との界面に気泡が発生したとしても、その気泡が短時間で消失し、残存しにくいため好ましい。本実施形態の粘着層２０全体のせん断弾性率のより好ましい範囲としては、２５℃において１ｋＰａ〜５０ｋＰａ、すなわち、１０３Ｐａ以上、５×１０４Ｐａ以下である。
【００３８】
粘着層２０は、光硬化性を有する液状の樹脂組成物を硬化させた透明樹脂から構成されている。すなわち、本実施形態においては、高密着性粘着層２１および低密着性粘着層２２は、光硬化性を有する樹脂組成物で形成されている。
以下の説明においては、説明を簡略化するため、高密着性粘着層２１を形成する樹脂組成物を高密着性樹脂組成物２３と呼び、低密着性粘着層２２を形成する樹脂組成物を低密着性樹脂組成物２４と呼ぶ。
【００３９】
高密着性樹脂組成物２３の組成と、低密着性樹脂組成物２４の組成とは、互いに異なる。すなわち、粘着層２０の貼合面２１ａにおける樹脂組成物の組成と、粘着層２０の貼合面２２ａにおける樹脂組成物の組成とは、互いに異なる。これにより、粘着層２０は、積層された互いに組成が異なる２種以上の樹脂組成物で形成されている。
【００４０】
なお、本明細書において樹脂組成物の「組成」が異なるとは、樹脂組成物に含まれる成分の種類が異なる場合と、樹脂組成物に含まれる同一成分の割合が異なる場合と、の両方を意味する。
本実施形態における以下の説明においては、高密着性樹脂組成物２３の組成と、低密着性樹脂組成物２４の組成とは、含まれる成分の種類については同様で、含まれる各成分の割合が互いに異なる場合について説明する。
【００４１】
具体的に、高密着性樹脂組成物２３の組成と低密着性樹脂組成物２４の組成とは、高密着性粘着層２１の密着力が、低密着性粘着層２２の密着力よりも大きくなるように調整される。このように調整されることで、保護板８１と表示装置とを一度貼合した後に、保護板８１を剥離するような場合に、粘着層２０が保護板８１側に残存し、貼り直すことが容易である。高密着性樹脂組成物２３および低密着性樹脂組成物２４の具体的な組成については後述する。
【００４２】
低密着性粘着層２２の密着力は、たとえば、０．１Ｎ／２５ｍｍ以上、０．８Ｎ／２５ｍｍ以下である。高密着性粘着層２１の密着力は、低密着性粘着層２２の密着力の３倍以上である。高密着性粘着層２１の密着力と低密着性粘着層２２の密着力とが、このような範囲に調整されることにより、リワーク性を好適に向上できる。
【００４３】
本明細書において、密着力（Ｎ／２５ｍｍ）は、以下の方法によって計測されたものである。
まず、両面粘着フィルムを長さ９８ｍｍ、幅２５ｍｍとなるようにカットし、評価片を得る。そして、保護フィルムを部分的に剥離し、長さ方向に３０ｍｍだけ、保護フィルムと粘着層とが貼合された状態にする。
【００４４】
次に、保護フィルムの剥離した側の端部を、粘着層の主面に対して９０°上方に、引っ張り試験機（テンシロン、オリエンテック社）を用いて引張し、残りの部分を剥離させる。剥離させる速度は、５０ｍｍ／分となるようにし、保護フィルムの剥離に要した力を密着力とした。
【００４５】
［保護フィルム］
第１保護フィルム３０と第２保護フィルム３１とは、同様の構成であるため、以下の説明においては、代表して第１保護フィルム３０についてのみ説明する。
第１保護フィルム３０は、粘着層２０と強固に密着しないことが求められる。よって、第１保護フィルム３０としては、粘着層２０と接する面にシリコーン樹脂などによる離型剤が塗布されたＰＥＴ（Ｐｏｌｙｅｔｈｙｌｅｎｅ  Ｔｅｒｅｐｈｔｈａｌａｔｅ）フィルム等の保護フィルムや、ポリエチレン、ポリプロピレン、フッ素系樹脂等の密着性の比較的低い保護フィルムが好ましい。
【００４６】
第１保護フィルム３０と高密着性粘着層２１との密着力と、第２保護フィルム３１と低密着性粘着層２２との密着力は適宜設定することができるが、図３に示す粘着層付き透明面材８０の提供においては、第１保護フィルム３０と高密着性粘着層２１との密着力が、第２保護フィルム３１と低密着性粘着層２２との密着力よりも小さいことが好ましい。
【００４７】
第１保護フィルム３０の好適な厚さは、用いる樹脂により異なるが、離型剤が塗布されたＰＥＴフィルム等の硬いフィルムを用いる場合には、０．０２５ｍｍ〜０．１７５ｍｍが好ましく、０．０３８ｍｍ〜０．１２５ｍｍがさらに好ましい。ポリエチレン、ポリプロピレン等の比較的柔軟なフィルムを用いる場合には０．０４ｍｍ〜０．２ｍｍが好ましく、０．０６ｍｍ〜０．１ｍｍがさらに好ましい。０．０２５ｍｍ以上であると粘着層２０から第１保護フィルム３０を剥離する際に第１保護フィルム３０の変形を抑えることができ、０．２ｍｍ以下であると剥離時に第１保護フィルム３０が撓みやすく剥離させることが容易である。
【００４８】
また、第１保護フィルム３０の一部に、外部から気体（酸素ガス、窒素ガス、水蒸気等）が第１保護フィルム３０を透過して粘着層２０に混入するのを防止するバリア層を設けるとより好ましい。
【００４９】
［樹脂組成物の組成］
以下、粘着層２０の樹脂組成物、すなわち、高密着性樹脂組成物２３および低密着性樹脂組成物２４を組成する成分について説明する。
本実施形態の樹脂組成物は、光硬化性を有する硬化性化合物（ＩＩ）、光重合開始剤（Ｃ２）、非硬化性オリゴマー（Ｄ）（非硬化成分）、および連鎖移動剤（Ｅ）を含む。
【００５０】
（硬化性化合物（ＩＩ））
硬化性化合物（ＩＩ）は、硬化性基を有し、かつ数平均分子量が１０００〜１０００００であるオリゴマー（Ａ’）の１種以上と、硬化性基を有し、かつ分子量が１２５〜６００であるモノマー（Ｂ’）の１種以上とを含むことが好ましい。この種の硬化性化合物（ＩＩ）を用いると、樹脂組成物の粘度を好ましい範囲に調整しやすい。
【００５１】
オリゴマー（Ａ’）またはモノマー（Ｂ’）の硬化性基としては、付加重合性の不飽和基（アクリロイルオキシ基、メタクリロイルオキシ基等）、不飽和基とチオール基との組み合わせ等が挙げられ、硬化速度が速い点および透明性の高い粘着層２０が得られる点から、アクリロイルオキシ基およびメタクリロイルオキシ基から選ばれる基が好ましい。
【００５２】
オリゴマー（Ａ’）における硬化性基と、モノマー（Ｂ’）における硬化性基とは互いに同じであってもよく、異なっていてもよい。比較的高分子量のオリゴマー（Ａ’）における硬化性基は、比較的低分子量のモノマー（Ｂ’）における硬化性基よりも反応性が低くなりやすい。そのため、モノマー（Ｂ’）の硬化が先に進んで急激に組成物全体の粘性が高まり、硬化反応が不均質となるおそれがある。両者の硬化性基の反応性の差を小さくし、均質な粘着層２０を得るために、オリゴマー（Ａ’）の硬化性基を比較的反応性の高いアクリロイルオキシ基とし、モノマー（Ｂ’）の硬化性基を比較的反応性の低いメタクリロイルオキシ基とすることがより好ましい。硬化反応に必要な時間を短縮したり、粘着層２０の粘着力を高めるためには、オリゴマー（Ａ’）とモノマー（Ｂ’）の硬化性基をいずれもアクリロイルオキシ基とすることが好ましい。
【００５３】
（オリゴマー（Ａ’））
オリゴマー（Ａ’）の数平均分子量は、１０００〜１０００００であり、１００００〜７００００が好ましい。オリゴマー（Ａ’）の数平均分子量がこの範囲であると、樹脂組成物の粘度を前記範囲に調整しやすい。オリゴマー（Ａ’）の数平均分子量は、ＧＰＣの測定によって得られた、ポリスチレン換算の数平均分子量である。なお、ＧＰＣの測定において、未反応の低分子量成分（モノマー等）のピークが現れる場合は、ピークを除外して数平均分子量を求める。
【００５４】
オリゴマー（Ａ’）としては、樹脂組成物の硬化性、粘着層２０の機械的特性の点から、硬化性基を１分子あたり平均１．８個〜４個有するものが好ましい。オリゴマー（Ａ’）としては、ウレタン結合を有するウレタンオリゴマー、ポリオキシアルキレンポリオールのポリ（メタ）アクリレート、ポリエステルポリオールのポリ（メタ）アクリレート等が挙げられる。ウレタン鎖の分子設計等によって硬化後の樹脂の機械的特性、面材との密着性等を幅広く調整できる点から、ウレタンオリゴマー（Ａ２）が好ましい。
【００５５】
ウレタンオリゴマー（Ａ２）は、ポリオールとポリイソシアネートとを反応させてイソシアネート基を有するプレポリマーを得た後、プレポリマーのイソシアネート基に、モノマー（Ｂ２）を反応させる方法で合成されるものが好ましい。ポリオール、ポリイソシアネートとしては、公知の化合物、たとえば国際公開第２００９／０１６９４３号パンフレットに記載のウレタン系オリゴマー（ａ）の原料として記載されたポリオール（ｉ）、ジイソシアネート（ｉｉ）等が挙げられ、本明細書中に組み入れられる。
【００５６】
オリゴマー（Ａ’）の含有割合は、硬化性化合物（ＩＩ）の全体（１００質量％）、すなわちオリゴマー（Ａ’）とモノマー（Ｂ’）との合計（１００質量％）のうち、２０質量％〜９０質量％が好ましく、３０質量％〜８０質量％がより好ましい。オリゴマー（Ａ’）の割合が２０質量％以上であると、粘着層２０の耐熱性が良好となる。オリゴマー（Ａ’）の割合が９０質量％以下であると、樹脂組成物の硬化性、保護板と粘着層２０との密着性が良好となる。
【００５７】
（モノマー（Ｂ’））
モノマー（Ｂ’）の分子量は１２５〜６００であり、１４０〜４００が好ましい。モノマー（Ｂ’）の分子量が１２５以上であると、減圧手段を用いて粘着層２０を形成するような場合にモノマーの揮発が抑えられる。モノマー（Ｂ’）の分子量が６００以下であると、粘着層２０の密着性が良好となる。モノマー（Ｂ’）は、樹脂組成物の硬化性、粘着層２０の機械的特性の点から、硬化性基を１分子あたり１個〜３個有するものが好ましい。モノマー（Ｂ’）の含有割合は、硬化性化合物（ＩＩ）の全体（１００質量％）、すなわちオリゴマー（Ａ’）とモノマー（Ｂ’）との合計（１００質量％）のうち、１０質量％〜８０質量％が好ましく、２０質量％〜７０質量％がより好ましい。
【００５８】
本実施形態において、モノマー（Ｂ’）は、硬化性基を有し、かつ水酸基を有するモノマー（Ｂ３）（極性成分）を含む。モノマー（Ｂ３）は非硬化性オリゴマー（Ｄ）の安定化に寄与する。また、モノマー（Ｂ３）を含有させると、保護板８１と粘着層２０との良好な密着性が得られやすい。水酸基を有するモノマー（Ｂ３）としては、２−ヒドロキシブチルメタクリレート、２−ヒドロキシブチルアクリレート、または４−ヒドロキシブチルアクリレートが特に好ましい。モノマー（Ｂ３）の含有割合については、硬化性化合物（ＩＩ）の全体（１００質量％）、すなわちオリゴマー（Ａ’）とモノマー（Ｂ’）との合計（１００質量％）のうち、１０質量％〜６０質量％が好ましく、２０質量％〜５０質量％がより好ましい。モノマー（Ｂ３）の含有割合が１０質量％以上であると、樹脂組成物の安定性向上、および粘着層２０と保護板８１や表示パネル等との密着性向上の効果が充分に得られやすい。
【００５９】
モノマー（Ｂ’）は、下記のモノマー（Ｂ４）を含むことが好ましい。
モノマー（Ｂ４）は、炭素数８〜２２のアルキル基を有するアルキルアクリレート、およびアルキルメタクリレートから選ばれる１種以上で構成される。モノマー（Ｂ４）としては、ｎ−デシルアクリレート、ｎ−ドデシルアクリレート、ｎ−ドデシルメタクリレート、イソオクタデシルアクリレート、ｎ−オクタデシルメタクリレート、ｎ−ベヘニルメタクリレート等が挙げられ、ｎ−デシルアクリレート、ｎ−ドデシルアクリレート、ｎ−ドデシルメタクリレートが好ましい。
【００６０】
（光重合開始剤（Ｃ２））
樹脂組成物に含まれる光重合開始剤（Ｃ２）としては、アセトフェノン系、ケタール系、ベンゾインまたはベンゾインエーテル系、フォスフィンオキサイド系、ベンゾフェノン系、チオキサントン系、キノン系等の光重合開始剤が挙げられ、フォスフィンオキサイド系、チオキサントン系の光重合開始剤が好ましく、光重合反応後に着色を抑える面ではフォスフィンオキサイド系が特に好ましい。高強度の光照射による光重合反応を行う場合には、アセトフェノン系の光重合開始剤を用いると、硬化速度を高めることができるため、好ましい。樹脂組成物における光重合開始剤（Ｃ２）の含有量は、硬化性化合物（ＩＩ）の全体、すなわちオリゴマー（Ａ’）とモノマー（Ｂ’）との合計１００質量部に対して、０．０１質量％〜１０質量部が好ましく、０．１質量％〜５質量部がより好ましい。
【００６１】
（非硬化性オリゴマー（Ｄ））
非硬化性オリゴマー（Ｄ）は、樹脂組成物の硬化時に組成物中の硬化性化合物（ＩＩ）と硬化反応しない水酸基を有するオリゴマーである。非硬化性オリゴマー（Ｄ）の１分子当たりの水酸基数は、０．８個〜３個が好ましく、１．８個〜２．３個がより好ましい。非硬化性オリゴマー（Ｄ）の水酸基１個あたりの数平均分子量（Ｍｎ）は４００〜８０００が好ましい。水酸基１個あたりの数平均分子量が４００以上であると、非硬化性オリゴマー（Ｄ）の極性が高くなりすぎず、樹脂組成物中の硬化性化合物（ＩＩ）との良好な相溶性が得られやすい。水酸基１個あたりの数平均分子量が８０００以下であると、硬化性化合物（ＩＩ）に由来する水酸基と、非硬化性オリゴマー（Ｄ）の水酸基との間の相互作用によって、硬化後に非硬化性オリゴマー（Ｄ）を安定化させる効果が得られやすい。相互作用には水素結合が関与すると推測される。非硬化性オリゴマー（Ｄ）は、１種を単独で用いてもよく、２種類以上を併用してもよい。
【００６２】
水酸基を含有する非硬化性オリゴマー（Ｄ）の例としては、高分子量のポリオールなどが挙げられ、ポリオキシアルキレンポリオール、ポリエステルポリオール、ポリカーボネートポリオールが好ましい。ポリオキシアルキレンポリオールとしては、ポリオキシエチレングリコール、ポリオキシプロピレングリコール、分枝構造を有するポリオキシプロピレングリオール、ポリオキシテトラメチレングリコール等のポリオキシアルキレングリコールが挙げられる。
【００６３】
ポリオキシアルキレンポリオールの水酸基１個あたりの数平均分子量（Ｍｎ）は４００〜８０００が好ましく、６００〜５０００がより好ましい。ポリエステルポリオールとしては、エチレングリコール、プロピレングリコール、１，４−ブタンジオールなどの脂肪族ジオールの残基とグルタル酸、アジピン酸、セバシン酸などの脂肪族ジカルボン酸の残基とを有する脂肪族系ポリエステルジオールが挙げられる。ポリカーボネートポリオールとしては、１，６−ヘキサンジオールなどのジオール残基を有する脂肪族ポリカーボネートジオール、脂肪族環状カーボネートの開環重合体などの脂肪族ポリカーボネートジオールが挙げられる。
【００６４】
ポリエステルポリオールまたはポリカーボネートポリオールの水酸基１個あたりの数平均分子量（Ｍｎ）は４００〜８０００が好ましく、８００〜６０００がより好ましい。本明細書における非硬化性オリゴマー（Ｄ）の数平均分子量は、ＪＩＳＫ１５５７−１（２００７年版）に準拠して測定した水酸基価Ａ（ｍｇＫＯＨ／ｇ）と非硬化性オリゴマー（Ｄ）の１分子内の水酸基の数Ｂより、下記式（１）にて算出した値である。
非硬化性オリゴマー（Ｄ）の分子量＝５６．１×Ｂ×１０００／Ａ    …（１）
【００６５】
硬化後の粘着層２０の弾性率がより低くなりやすい点で、非硬化性オリゴマー（Ｄ）としてポリオキシアルキレンポリオールを用いることが好ましく、特にポリオキシプロピレンポリオールが好ましい。また、ポリオキシプロピレンポリオールのオキシプロピレン基の一部をオキシエチレン基で置換してもよい。たとえば、オリゴマー（Ａ’）が、ポリオキシアルキレンポリオールおよびポリイソシアネートを原料に用いて合成されたウレタンオリゴマーであり、非硬化性オリゴマー（Ｄ）がポリオキシアルキレンポリオールであることが相溶性の点で好ましい。
【００６６】
樹脂組成物中の非硬化性オリゴマー（Ｄ）は、減圧、または常圧雰囲気下で粘着層付き透明面材８０と表示パネル等とを貼合した後、大気圧雰囲気下において、表示パネルと粘着層２０との界面に生じた気泡が消失するのに必要な時間の短縮に寄与する。樹脂組成物中の非硬化性オリゴマー（Ｄ）の含有量が少なすぎると、所定の効果が得られず、多すぎると粘着層２０の硬化が不充分となるおそれがある。粘着層２０の硬化が不十分であると、硬化後の粘着層２０から第１保護フィルム３０および第２保護フィルム３１を剥離することが困難となる場合がある。したがって、樹脂組成物における非硬化性オリゴマー（Ｄ）の含有量は、樹脂組成物の全体（１００質量％）のうち、１０質量％〜７０質量％の範囲内で、これらの不都合が生じないように、他の成分とのバランスも考慮して設定されることが好ましい。
【００６７】
連鎖移動剤（Ｅ）は、ラジカル重合によって成長するポリマーからラジカルを受け取り、ポリマーの伸長を抑制する。そのため、連鎖移動剤（Ｅ）の含有量を調節することによって、硬化後の粘着層２０の分子量を調節することができる。
連鎖移動剤（Ｅ）としては、たとえば、チオール基を有する化合物（ｎ−オクチルメルカプタン、ｎ−ドデシルメルカプタン、１，４−ビス（３−メルカプトブチリルオキシ）ブタン、ペンタエリスリトールテトラキス（３−メルカプトブチレート)等が挙げられる。
【００６８】
樹脂組成物は、硬化性化合物（ＩＩ）、非硬化性オリゴマー（Ｄ）、光重合開始剤（Ｃ２）、および連鎖移動剤（Ｅ）以外に、必要に応じて、重合禁止剤、光硬化促進剤、光安定剤（紫外線吸収剤、ラジカル捕獲剤等）、酸化防止剤、難燃化剤、接着性向上剤（シランカップリング剤等）、顔料、染料等の各種添加剤を含んでいてもよく、重合禁止剤、光安定剤、酸化防止剤等を含むことが好ましい。特に、重合開始剤より少ない量の重合禁止剤を含むことによって、樹脂組成物の安定性を改善でき、硬化後の分子量も調整できる。また、酸化防止剤を含むことにより硬化後の樹脂組成物の安定性を高めることができる。これらの添加剤の合計量は、硬化性化合物（ＩＩ）の全体、すなわちオリゴマー（Ａ’）とモノマー（Ｂ’）との合計１００質量部に対して、１０質量部以下が好ましく、５質量部以下がより好ましい。
【００６９】
以上に説明した樹脂組成物の各種成分の割合を、高密着性粘着層２１の密着力と低密着性粘着層２２の密着力とが互いに異なるように調整する。具体的には、樹脂組成物において、硬化性化合物（ＩＩ）における水酸基を有するモノマー（Ｂ３）と、非硬化性オリゴマー（Ｄ）（非硬化成分）と、連鎖移動剤（Ｅ）と、の割合を、いずれかひとつ、または複数において、それぞれ調整する。以下、それぞれについて説明する。
【００７０】
モノマー（Ｂ３）は極性基である水酸基を有する極性成分であるため、硬化性化合物（ＩＩ）におけるモノマー（Ｂ３）の割合が大きくなるほど、言い換えると、樹脂組成物におけるモノマー（Ｂ３）の割合が大きくなるほど、粘着層と被貼合体との密着力は向上する。すなわち、高密着性樹脂組成物２３に含まれる硬化性化合物（ＩＩ）におけるモノマー（Ｂ３）の割合を、低密着性樹脂組成物２４に含まれる硬化性化合物（ＩＩ）におけるモノマー（Ｂ３）の割合よりも大きくなるように調整することで、高密着性粘着層２１の密着力を、低密着性粘着層２２の密着力よりも大きくできる。
【００７１】
樹脂組成物における非硬化性オリゴマー（Ｄ）の割合が大きくなるほど、樹脂組成物を硬化させた際の粘着層のせん断弾性率が低くなり、粘着層と被貼合体との密着力は低下する。そのため、高密着性樹脂組成物２３に含まれる非硬化性オリゴマー（Ｄ）の割合を、低密着性樹脂組成物２４に含まれる非硬化性オリゴマー（Ｄ）の割合よりも小さくなるように調整することで、高密着性粘着層２１の密着力を、低密着性粘着層２２の密着力よりも大きくできる。
【００７２】
一方、高密着性樹脂組成物２３と低密着性樹脂組成物２４とに含まれる非硬化性オリゴマー（Ｄ）の割合が大きく異なると、高密着性粘着層２１と低密着性粘着層２２との間の密着力が低下する恐れがある。そのため、高密着性樹脂組成物２３と低密着性樹脂組成物２４とに含まれる非硬化性オリゴマー（Ｄ）の割合の差は２０ポイント以下とすることが好ましい。高密着性粘着層２１と低密着性粘着層２２との間の密着力を高めるためには、高密着性樹脂組成物２３と低密着性樹脂組成物２４とに含まれる非硬化性オリゴマー（Ｄ）の割合をほぼ等しくすることが好ましい。
【００７３】
連鎖移動剤（Ｅ）はラジカル重合を抑制しポリマーの成長を抑制するため、樹脂組成物における含有率が大きくなるほど、樹脂組成物を硬化させた際の粘着層に含まれる分子の分子量は小さくなる。粘着層に含まれる分子の分子量が小さいと、粘着層が被貼合体と接した際に、粘着層の分子が被貼合体の表面に形成された微細な凹凸部分に浸透しやすく、粘着層と被貼合体との密着力を向上できる。そのため、高密着性樹脂組成物２３に含まれる連鎖移動剤（Ｅ）の割合を、低密着性樹脂組成物２４に含まれる連鎖移動剤（Ｅ）の割合よりも大きくなるように調整することで、高密着性粘着層２１の密着力を、低密着性粘着層２２の密着力よりも大きくできる。
【００７４】
一方、連鎖移動剤（Ｅ）の割合が大きすぎると硬化物の分子量が小さくなりすぎて、高温保管時に硬化物の形状が変化するなど耐久性が損なわれる恐れがある。高密着性樹脂組成物２３に含まれる連鎖移動剤（Ｅ）の割合は、１．５ｗｔ％以下が好ましく、１．０ｗｔ％以下がさらに好ましい。低密着性樹脂組成物２４は連鎖移動剤（Ｅ）を含まなくてもよいが、連鎖移動剤（Ｅ）を全く含まないと低密着性粘着層２２のせん断弾性率が高くなり、表示装置との貼合後に貼合時の空隙が消失しにくくなるおそれがある。低密着性樹脂組成物２４は、連鎖移動剤（Ｅ）を０．１ｗｔ％以上含むことが好ましい。
【００７５】
本実施形態においては、上記説明した、モノマー（Ｂ３）、非硬化性オリゴマー（Ｄ）、および連鎖移動剤（Ｅ）のうちのいずれか１つ、あるいは、２つ以上において、上記のようにして、高密着性樹脂組成物２３と低密着性樹脂組成物２４との組成の割合が、調整される。すなわち、高密着性粘着層２１の密着力を低密着性粘着層２２の密着力よりも大きくするためには、低密着性粘着層２２に含まれる各成分の割合に対して、高密着性樹脂組成物２３に含まれるモノマー（Ｂ３）の割合を大きくするか、非硬化性オリゴマー（Ｄ）の割合を小さくするか、連鎖移動剤（Ｅ）の割合を大きくするか、すればよい。
【００７６】
各種成分割合の調整については、高密着性粘着層２１の密着力が、低密着性粘着層２２の密着力よりも大きくなる範囲内において、特に限定されない。本実施形態においては、たとえば、連鎖移動剤（Ｅ）については、上記のようにして高密着性樹脂組成物２３に含まれる割合を、低密着性樹脂組成物２４に含まれる割合よりも大きくし、非硬化性オリゴマー（Ｄ）については、上記とは逆にして高密着性樹脂組成物２３に含まれる割合を、低密着性樹脂組成物２４に含まれる割合よりも大きくしてもよい。
【００７７】
この場合、非硬化性オリゴマー（Ｄ）の割合のみに着目すれば、高密着性粘着層２１の密着力は、低密着性粘着層２２の密着力よりも小さくなるように調整されているが、連鎖移動剤（Ｅ）の割合の相違による高密着性粘着層２１の密着力の向上する度合いが、非硬化性オリゴマー（Ｄ）の割合の相違による高密着性粘着層２１の密着力の低下する度合いを上回るように調整することで、結果として、高密着性粘着層２１の密着力を、低密着性粘着層２２の密着力よりも大きくできる。
【００７８】
＜両面粘着フィルムの製造方法＞
本実施形態においては、まず粘着層が１層で構成される粘着フィルム原反１１，１２を製造した後に、それらを互いに貼り合わせることで、両面粘着フィルム１０を製造する。
図４は、粘着層が１層で構成される粘着フィルム原反１１，１２を製造するための製造装置の一例である製造装置１００を示す模式図である。以下、製造装置１００を用いた粘着フィルム原反１１，１２の製造方法について説明する。
【００７９】
製造装置１００は、図４に示すように、巻出しロール５０と、巻出しロール５１と、塗布部４４と、貼合ロール５２と、硬化部４０と、バックアップロール５３と、搬送ロール６０と、を備えている。
【００８０】
巻出しロール５０は、ロール状に巻き取られた第１保護フィルム３０を順次巻き出すロールである。巻出しロール５１は、ロール状に巻き取られた第３保護フィルム３２を順次巻き出すロールである。第３保護フィルム３２は、第１保護フィルム３０と同様の構成であり、一時的に粘着層の表面を保護する。すなわち、第３保護フィルム３２は、本実施形態の両面粘着フィルム１０において、最終的に残るものでなく、製造プロセス中にのみ用いられる。
【００８１】
塗布部４４は、巻出しロール５０によって巻き出された第１保護フィルム３０の面上に、液状の高密着性樹脂組成物２３を帯状に連続して塗布する塗布装置である。
高密着性樹脂組成物２３が塗布された第１保護フィルム３０は、貼合ロール５２によって、第３保護フィルム３２と、高密着性樹脂組成物２３を介して貼合される。高密着性樹脂組成物２３を介して貼合された第１保護フィルム３０および第３保護フィルム３２は、硬化部４０に搬送される。
【００８２】
硬化部４０（本実施形態では光照射装置）は、チャンバー４１と、チャンバー４１内に配置された光源４２および光源４３と、を備えている。図４に示す例では、光源は２つであるが、光源の数は１つであってもよく、３つ以上であってもよい。
【００８３】
チャンバー４１内は、不活性ガス雰囲気となっている。たとえば、チャンバー４１内には窒素が充填され、酸素濃度が１００ｐｐｍ以下に制御されている。チャンバー４１内が不活性ガス雰囲気下となっているため、上述した樹脂組成物に紫外線を照射（光照射）し硬化反応させる際に、紫外線照射によって樹脂組成物に生じるラジカルが、酸素で失活する副反応を抑制することができる。
【００８４】
光源４２，４３は、紫外線を照射可能な光源である。光源４２，４３としては、たとえば、通常知られた高圧水銀灯やメタルハライドランプを用いることができる。
【００８５】
高密着性樹脂組成物２３を介して貼合された第１保護フィルム３０および第３保護フィルム３２は、バックアップロール５３によってチャンバー４１内を掛け回され、光源４２，４３によって紫外線が照射される。紫外線が照射されることによって、高密着性樹脂組成物２３が硬化され、高密着性粘着層２１が形成される。これにより、高密着性粘着層２１が第１保護フィルム３０および第３保護フィルム３２によって挟持された粘着フィルム原反１１が製造される。
【００８６】
粘着フィルム原反１１は、複数の搬送ロール６０によって搬送され、原反ロール５４によって巻き取られる。
【００８７】
粘着層が低密着性粘着層２２の一層で構成される粘着フィルム原反１２は、上述したのと同様にして、製造装置１００を用いて製造され、原反ロール５５によって巻き取られる。この場合においては、巻出しロール５０からは、第２保護フィルム３１が巻き出され、巻出しロール５１からは、第４保護フィルム３３が巻き出される。第４保護フィルム３３の構成および取り扱いについては、第３保護フィルム３２と同様である。また、塗布部４４からは、低密着性樹脂組成物２４が吐出される。
【００８８】
上記のようにして製造された、粘着フィルム原反１１，１２を貼合して、本実施形態の両面粘着フィルム１０を製造する。
図５は、粘着フィルム原反１１，１２を貼り合わせて本実施形態の両面粘着フィルム１０を製造するための貼合装置の一例である貼合装置２００を示す模式図である。以下、貼合装置２００を用いた両面粘着フィルム１０の製造方法について説明する。
【００８９】
貼合装置２００は、図５に示すように、原反ロール５４と、原反ロール５５と、保護フィルム巻取りロール５６ａと、保護フィルム巻取りロール５６ｂと、剥離ロール５５ａと、剥離ロール５５ｂと、貼合ロール５７ａと、貼合ロール５７ｂと、搬送ロール６０と、切断部４６と、を備える。
【００９０】
原反ロール５４は、製造装置１００によってロール状に巻き取られた粘着フィルム原反１１を順次巻き出し、原反ロール５５は、同様に製造装置１００によってロール状に巻き取られた粘着フィルム原反１２を順次巻き出す。
【００９１】
巻き出された粘着フィルム原反１１の第３保護フィルム３２は、剥離ロール５５ａを介して、保護フィルム巻取りロール５６ａに巻き取られる。これにより、高密着性粘着層２１の積層面２１ｂが露出する。
巻き出された粘着フィルム原反１２の第４保護フィルム３３は、剥離ロール５５ｂを介して、保護フィルム巻取りロール５６ｂに巻き取られる。これにより、低密着性粘着層２２の積層面２２ｂが露出する。
【００９２】
それぞれ積層面２１ｂ，２２ｂが露出された粘着フィルム原反１１，１２は、貼合ロール５７ａと貼合ロール５７ｂとによって、積層面２１ｂと積層面２２ｂとが当接するように挟持され、貼合される。これにより、粘着層２０を備える両面粘着フィルム原反１３が製造される。
【００９３】
両面粘着フィルム原反１３は、複数の搬送ロール６０によって搬送される。搬送された両面粘着フィルム原反１３は、切断部４６によって切断され、個片化される。切断部４６は、本実施形態においては、たとえば、レーザーカッターである。
以上により、両面粘着フィルム１０が製造される。
【００９４】
＜粘着層付き透明面材＞
粘着層付き透明面材８０は、たとえば、液晶表示装置の表示パネル等に貼合される粘着層付きの保護板である。
粘着層付き透明面材８０は、図３に示すように、保護板８１と、遮光印刷部８２と、粘着層２０と、第２保護フィルム３１と、を備える。
【００９５】
粘着層２０は、図２に示す両面粘着フィルム１０から第１保護フィルム３０を剥離し、高密着性粘着層２１を介して保護板８１の上面８１ａに貼合したものである。すなわち、本実施形態における粘着層付き透明面材８０は、たとえば、本実施形態の両面粘着フィルム１０が貼合されることによって製造される。
【００９６】
［保護板］
保護板８１は、透明な平板である。保護板８１の平面視形状は、特に限定されず、保護板８１が貼合される表示パネル、または表示パネルが設けられた表示装置等の形状に応じて適宜設定できる。保護板８１の平面視形状は、たとえば、矩形状である。
保護板８１は、表示パネルの画像表示面側に設けられて表示パネルを保護する。保護板８１の材質としては、ガラス板、または透明樹脂板が挙げられる。表示パネルからの射出光や反射光に対して透明性が高い点はもちろん、耐光性、低複屈折性、高い平面精度、耐表面傷付性、高い機械的強度を有する点からも、保護板８１の材質は、ガラス板が最も好ましい。後述する光硬化性樹脂組成物を硬化させるための光を充分に透過させる点でも、ガラス板が好ましい。
【００９７】
保護板８１としては、一方向に湾曲した板を採用することもできる。たとえば、この場合において粘着層付き透明面材８０を厚みの薄い表示パネルに貼合する際には、保護板８１の湾曲した方向と同方向に表示パネルを湾曲させて、表示パネルに粘着層付き透明面材８０を貼合する。
【００９８】
ガラス板の材料としては、ソーダライムガラス等のガラス材料が挙げられ、鉄分がより低く、青みの少ない高透過ガラス（白板ガラス）がより好ましい。安全性を高めるために表面材として強化ガラスを用いてもよい。特に薄いガラス板を用いる場合には、化学強化を施したガラス板を用いることが好ましい。
透明樹脂板の材料としては、透明性の高い樹脂材料（ポリカーボネート、ポリメチルメタクリレート等）が挙げられる。
【００９９】
保護板８１には、粘着層２０における高密着性粘着層２１との界面接着力を向上させるために、表面処理を施してもよい。表面処理の方法としては、保護板８１の表面をシランカップリング剤で処理する方法、フレームバーナーによる酸化炎によって酸化ケイ素の薄膜を形成する方法等が挙げられる。
【０１００】
保護板８１には、表示画像のコントラストを高めるために、粘着層２０が形成された側（＋Ｚ側）とは反対側（−Ｚ側）の下面８１ｂに反射防止層を設けてもよい。反射防止層は、保護板８１の表面に無機薄膜を直接形成する方法、反射防止層を設けた透明樹脂フィルムを保護板８１に貼合する方法によって設けることができる。
【０１０１】
また、目的に応じて、保護板８１の一部または全体を着色したり、保護板８１の表面の一部または全体を磨りガラス状にして光を散乱させたり、保護板８１の表面の一部または全体に微細な凹凸等を形成して透過光を屈折または反射させたりしてもよい。また、着色フィルム、光散乱フィルム、光屈折フィルム、光反射フィルム等を、保護板８１の表面の一部または全体に貼着してもよい。
【０１０２】
保護板８１の厚さは、機械的強度、透明性の点から、ガラス板の場合は通常０．５ｍｍ〜２５ｍｍである。屋内で使用するテレビ受像機、ＰＣ用ディスプレイ等の用途では、表示装置の軽量化の点から、０．５ｍｍ〜６ｍｍが好ましく、屋外に設置する公衆表示用途では、３ｍｍ〜２０ｍｍが好ましい。化学強化ガラスを用いる場合は、ガラスの厚さは、強度の点で、０．４ｍｍ〜１．５ｍｍ程度が好ましい。透明樹脂板の場合は、２ｍｍ〜１０ｍｍが好ましい。
【０１０３】
［遮光印刷部］
遮光印刷部８２は、枠状に形成された、加飾印刷部である。遮光印刷部８２は、表示パネルの画像表示領域以外が保護板８１側から視認できないようにして、表示パネルに接続されている配線部材等を隠蔽する。遮光印刷部８２は、粘着層２０が形成される側（＋Ｚ側）である保護板８１の上面８１ａ、またはその反対側である保護板８１の下面８１ｂに形成できる。図３に示す例では、遮光印刷部８２は、上面８１ａに形成されている。遮光印刷部８２と画像表示領域との視差を低減する点では、遮光印刷部８２は、粘着層２０が形成される側（＋Ｚ側）である保護板８１の上面８１ａに形成されることが好ましい。保護板８１がガラス板の場合、遮光印刷部８２に黒色顔料を含むセラミック印刷を用いると遮光性が高く好ましい。
【０１０４】
遮光印刷部が、粘着層が形成された側と反対側（−Ｚ側）の下面８１ｂに形成される場合、遮光印刷部をあらかじめ設けた透明フィルムを保護板に貼合することで形成することもできる。保護板に貼合される面の透明フィルムの周縁部に遮光印刷部を設け、その裏面、すなわち表示装置の最表面に反射防止層を設けたフィルムを保護板に貼合してもよい。表示パネルの配線部材等が、表示パネルを観察する側からは視認できない構造である場合や、表示装置の筺体等の他の部材により隠蔽される場合、または、表示パネル以外の被貼合体と粘着層付き透明面材とを貼合する場合には、遮光印刷部を保護板に形成しない場合もある。
【０１０５】
＜粘着層付き透明面材の製造方法＞
粘着層付き透明面材８０は、上述したように、両面粘着フィルム１０を保護板８１に貼合することによって製造されてもよいし、以下に述べる他の製造方法によって製造されてもよい。
【０１０６】
粘着層付き透明面材８０の他の製造方法としては、たとえば、両面粘着フィルム１０を製造する際に、その前段階において製造される粘着層が１層で構成された粘着フィルム原反１１，１２を個片化し、順次保護板８１に貼合する方法を採用してもよい。
【０１０７】
すなわち、まず、高密着性粘着層２１を備える粘着フィルム原反１１を個片化し、第１保護フィルム３０を剥離する。これにより、高密着性粘着層２１の貼合面２１ａが露出する。
次に、高密着性粘着層２１が露出した貼合面２１ａを保護板８１に接触させて、高密着性粘着層２１を保護板８１の上面８１ａに貼合する。
【０１０８】
次に、低密着性粘着層２２を備える粘着フィルム原反１２を個片化する。そして、個片化された粘着フィルム原反１２の第４保護フィルム３３と、保護板８１上に貼合された高密着性粘着層２１に貼着されている第３保護フィルム３２とを剥離する。これにより、低密着性粘着層２２の積層面２２ｂと、高密着性粘着層２１の積層面２１ｂとが露出する。
【０１０９】
次に、低密着性粘着層２２の積層面２２ｂと、高密着性粘着層２１の積層面２１ｂとを接触させ、高密着性粘着層２１上に、低密着性粘着層２２を積層して貼合する。
以上により、粘着層付き透明面材８０が製造される。
【０１１０】
また、粘着層付き透明面材８０の他の製造方法としては、たとえば、保護板８１の上面８１ａに直接粘着層２０を形成する方法を採用してもよい。この場合においては、保護板８１の上面８１ａに、高密着性粘着層２１を形成した後に、高密着性粘着層２１に積層して低密着性粘着層２２を形成する。各粘着層の形成方法については、特に限定されず、たとえば、ダイコート方式によって樹脂組成物を塗布することによって形成してもよいし、ディスペンサ等によって樹脂組成物を塗布した後に、減圧雰囲気下においてフィルムを貼り合わせ、その後大気圧解放する方法によって形成してもよい。
【０１１１】
なお、本実施形態においては、保護板８１上に高密着性粘着層２１が形成された後に、保護板８１側（−Ｚ側）から高密着性粘着層２１に紫外線を照射してもよい。これにより、高密着性粘着層２１と保護板８１との密着力をさらに向上できる。
また、本実施形態においては、高密着性粘着層２１に低密着性粘着層２２を積層した後に紫外線を照射してもよい。これにより、高密着性粘着層２１と低密着性粘着層２２との密着力をさらに向上できる。
【０１１２】
従来の両面粘着フィルムについても、複数の異なる樹脂層から構成されるものは存在していた。しかしながら、例えば表示装置とその保護板との貼合のように、リワークの容易さが求められる場合などに、その複数の樹脂層において、それぞれの被着体との間に異なる密着力を提供することは開示されていなかった。本明細書において示されるように、所定の密着力を複数の樹脂組成にて制御できることから、異なる樹脂層が一義的に異なる密着力を示すと言うことはできず、リワークの容易さという観点で、樹脂層両面でのそれぞれの密着力を評価したものはこれまでに無かった。
【０１１３】
本実施形態によれば、リワーク性を向上できる両面粘着フィルムおよび粘着層付き透明面材が得られる。以下、詳細に説明する。
【０１１４】
粘着層付き透明面材を、表示装置等の被貼合体に貼合する際には、保護フィルムを剥離し、露出した粘着層の面を被貼合体に接触させて、粘着層付き透明面材を被貼合体に貼合する。このとき、たとえば、粘着層付き透明面材を貼合する位置がずれた場合や、粘着層と被貼合体との間に異物が混入した場合においては、粘着層付き透明面材を一度剥離し、再度貼り直す必要がある。
【０１１５】
しかし、一度貼合させた粘着層付き透明面材を剥離すると、粘着層が分離し、粘着層の一部が被貼合体の被貼合面に残留する場合があった。このような場合においては、再度粘着層付き透明面材を貼合した際に、残留した粘着層によって被貼合面が平坦にならず、良好な表示特性が得られないという問題があった。そのため、被貼合体の被貼合面を洗浄し、残留した粘着層を除去しなければならず手間がかかっていた。
【０１１６】
また、剥離した粘着層付き透明面材においても粘着層の一部が分離してしまっているため、被貼合体に再度貼合すると、粘着層と被貼合面との界面が平坦にならず、良好な表示特性が得られない。そのため、新たな粘着層付き透明面材を用意する必要があり、コストがかかるという問題があった。
【０１１７】
上記のような問題に対して、本実施形態の両面粘着フィルムによれば、粘着層２０における貼合面２１ａと貼合面２２ａとで、樹脂組成物の組成が異なる。そのため、相対的に保護板８１との密着性が大きい方の貼合面、すなわち、本実施形態においては、高密着性粘着層２１の面である貼合面２１ａ、を保護板８１と貼合する側とし、他方の面、すなわち、本実施形態においては低密着性粘着層２２の面である貼合面２２ａ、を被貼合体と貼合する側として利用する。このようにすれば、一度貼合した後に保護板８１を剥離するような場合であっても、保護板８１とともに粘着層２０が剥離しやすい。これにより、粘着層２０が分離することを抑制でき、被貼合体の被貼合面に粘着層２０が分離して残留してしまうことを抑制できる。その結果、本実施形態によれば、保護板８１を再度貼合することが容易となり、リワーク性を向上できる。したがって、本実施形態によれば、保護板を再度剥離しなければならないような場合における、手間やコストを低減できる。
【０１１８】
また、本実施形態によれば、保護板８１に貼合される高密着性粘着層２１と、表示装置の表示パネル等に貼合される低密着性粘着層２２とでは、形成材料である樹脂組成物の組成の割合が異なる。すなわち、本実施形態において、高密着性樹脂組成物２３は、低密着性樹脂組成物２４よりも、極性成分であるモノマー（Ｂ３）を含有する割合が大きいか、非硬化成分である非硬化性オリゴマー（Ｄ）を含有する割合が小さいか、あるいは、連鎖移動剤（Ｅ）を含有する割合が大きい。これにより、高密着性粘着層２１における保護板８１との密着力を、低密着性粘着層２２における表示装置との密着力よりも大きくできる。
【０１１９】
また、本実施形態によれば、高密着性粘着層２１と低密着性粘着層２２とを形成する樹脂組成物の組成の種類は、互いに同じである。そのため、高密着性粘着層２１と低密着性粘着層２２との親和性が高く、高密着性粘着層２１と低密着性粘着層２２とが強固に接着される。したがって、本実施形態によれば、リワーク時において、高密着性粘着層２１と低密着性粘着層２２とが界面で分離することを抑制できる。
【０１２０】
特に、高密着性粘着層２１と低密着性粘着層２２とを形成する樹脂組成物の組成のうち、連鎖移動剤の含有量以外の組成の比率を、互いに同じとすることで、高密着性粘着層２１と低密着性粘着層２２との接着力を高めることができ、さらに好ましい。
【０１２１】
また、本実施形態の粘着層付き透明面材によれば、高密着性樹脂組成物２３に含まれる非硬化性オリゴマー（Ｄ）の割合を、低密着性樹脂組成物２４に含まれる非硬化性オリゴマー（Ｄ）の割合よりも大きくすることで、貼合時においてはリワーク性が高く、貼合された後、時間の経過とともに密着性が向上するような粘着層付き透明面材が得られる。以下、詳細に説明する。
【０１２２】
粘着層付き透明面材においては、表示装置等に貼合する際に、保護板（透明面材）を容易に剥離できるリワーク性が求められる一方で、保護板が所定の位置に貼合された後においては、保護板が剥離しにくくなることが求められる。言い換えると、貼合してから所定時間が経過する前においては粘着層と表示装置との密着力が小さく、貼合してから所定時間が経過した後においては粘着層と表示装置との密着力が大きいことが求められる。
【０１２３】
ここで、本発明者らによって明らかになった知見として、非硬化性オリゴマー（Ｄ）は、濃度勾配に応じて移動することが挙げられる。すなわち、非硬化性オリゴマー（Ｄ）は、濃度が高い箇所から、濃度が低い箇所に向かって移動する性質を有する。これにより、上記のような性質を有する粘着層付き透明面材が得られる。
【０１２４】
図６（Ａ），（Ｂ）は、非硬化性オリゴマー（Ｄ）の移動によって粘着層２０の性質が変化することを説明するための図である。図６（Ａ），（Ｂ）においては、樹脂組成物に含まれる非硬化性オリゴマー（Ｄ）の割合をハッチングの密度に対応させて模式的に示している。
【０１２５】
低密着性樹脂組成物２４に含まれる非硬化性オリゴマー（Ｄ）の割合が、高密着性樹脂組成物２３に含まれる非硬化性オリゴマー（Ｄ）の割合よりも大きい場合には、低密着性粘着層２２から高密着性粘着層２１へと非硬化性オリゴマー（Ｄ）が移動する。これにより、非硬化性オリゴマー（Ｄ）の割合は、時間の経過とともに、図６（Ａ）に示すように、低密着性粘着層２２の貼合面２２ａから、積層面２２ｂ（積層面２１ｂ）、高密着性粘着層２１の貼合面２１ａへと向かうにしたがって、非硬化性オリゴマー（Ｄ）の割合が小さくなるように変化する。
【０１２６】
そして、所定時間が経過することにより、図６（Ｂ）に示すように、非硬化性オリゴマー（Ｄ）の割合が低下した低密着性粘着層２７と、非硬化性オリゴマー（Ｄ）の割合が増加した高密着性粘着層２６と、を備える粘着層２５が形成される。これにより、低密着性粘着層２７における非硬化性オリゴマー（Ｄ）の割合が小さくなり、低密着性粘着層２７の密着力が向上する。言い換えると、被貼合体から剥離させやすい低密着性粘着層２２を備えた粘着層付き透明面材８０は、所定時間の経過により、被貼合体との密着力が向上した低密着性粘着層２７を備えた粘着層付き透明面材８３となる。したがって、本実施形態によれば、貼合時においてはリワーク性が高く、貼合後、所定時間経過した後においては粘着層と表示装置との密着力が向上する粘着層付き透明面材が得られる。
【０１２７】
なお、実際には、非硬化性オリゴマー（Ｄ）の移動は、非硬化性オリゴマー（Ｄ）の含まれる割合の差がある程度小さくなると起こらなくなるものと考えられる。すなわち、図６（Ｂ）においては、所定時間が経過した後の低密着性粘着層２７と高密着性粘着層２６との非硬化性オリゴマー（Ｄ）の割合、すなわち、ハッチングの密度は、同程度で示されているが、実際には、高密着性粘着層２１における非硬化性オリゴマー（Ｄ）の割合と、低密着性粘着層２２における非硬化性オリゴマー（Ｄ）の割合との差が、ある程度小さくなった段階で、非硬化性オリゴマー（Ｄ）の移動は起こらなくなるものと考えられる。
【０１２８】
また、図６（Ｂ）では、低密着性粘着層２７と高密着性粘着層２６とにおける層内において、それぞれ均一に濃度が変化しているように示しているが、実際には、低密着性粘着層２７の貼合面２７ａから高密着性粘着層２６の貼合面２６ａに向かうにしたがって、非硬化性オリゴマー（Ｄ）の含まれる割合が、連続的、あるいは、不連続的に減少していくような濃度分布になるものと考えられる。
【０１２９】
非硬化性オリゴマー（Ｄ）の移動する速度は、濃度勾配や温度に応じて変化する。すなわち、非硬化性オリゴマー（Ｄ）の移動する速度は、濃度勾配が大きいほど速くなり、温度が高いほど速くなる。
【０１３０】
また、粘着層２０の温度を低温に保つことにより、非硬化性オリゴマー（Ｄ）の移動を抑制することができる。そのため、表示装置に貼合する前においては、粘着層付き透明面材を低温で保管しておくことが好ましい。
【０１３１】
なお、本実施形態においては、以下の構成を採用することもできる。
【０１３２】
上記説明した実施形態においては、極性成分としてモノマー（Ｂ３）を用いる場合について説明したが、これに限られない。粘着層の密着力は、極性成分の割合が大きいほど、大きくなりやすく、本実施形態においては、他の極性成分の割合を調整することによって、高密着性粘着層２１の密着力と低密着性粘着層２２の密着力とを調整してもよい。
また、本実施形態においては、水酸基以外の極性基を有する極性成分を用いてもよい。
【０１３３】
また、上記説明した実施形態においては、高密着性樹脂組成物２３および低密着性樹脂組成物２４は、それぞれ、モノマー（Ｂ３）、非硬化性オリゴマー（Ｄ）、および連鎖移動剤（Ｅ）をすべて含むものとしたが、これに限られない。本実施形態においては、各種成分の割合調整において、いずれかの樹脂組成物に含まれない成分があってもよい。すなわち、具体的に例示すれば、高密着性樹脂組成物２３に含まれる非硬化性オリゴマー（Ｄ）の割合を、低密着性樹脂組成物２４に含まれる非硬化性オリゴマー（Ｄ）の割合よりも小さくする場合に、高密着性樹脂組成物２３が非硬化性オリゴマー（Ｄ）を含まないものとしてもよい。すなわち、高密着性樹脂組成物２３における非硬化性オリゴマー（Ｄ）の割合を０％としてもよい。連鎖移動剤の含有量に関しても同様である。
【０１３４】
また、本実施形態においては、高密着性粘着層２１の貼合面２１ａにおける樹脂組成物の組成が、低密着性粘着層２２の貼合面２２ａにおける樹脂組成物の組成と異なる範囲内において、高密着性粘着層２１の内部における樹脂組成物の成分の分布、および低密着性粘着層２２の内部における樹脂組成物の成分の分布は、特に限定されない。
【０１３５】
また、上記説明した実施形態においては、両面粘着フィルムの製造方法として、高密着性粘着層２１を備える粘着フィルム原反１１と、低密着性粘着層２２を備える粘着フィルム原反１２とを製造装置１００を用いて製造した後に、それぞれを貼合装置２００によって貼合させる方法としたが、これに限られない。本実施形態においては、図７に示すような製造装置３００を用いて、両面粘着フィルム１０を製造してもよい。
【０１３６】
図７は、両面粘着フィルム１０の製造装置の他の一例である製造装置３００を示す模式図である。
製造装置３００は、図７に示すように、製造装置１００と、剥離ロール１５１と、保護フィルム巻取りロール１５２と、塗布部１４４と、貼合ロール１５３と、巻出しロール１５４と、硬化部１４０と、切断部４６と、を備える。
【０１３７】
製造装置１００によって、製造された高密着性粘着層２１を備える粘着フィルム原反１１は、剥離ロール１５１を介して、保護フィルム巻取りロール１５２によって、第３保護フィルム３２が剥離され、高密着性粘着層２１の積層面２１ｂが露出される。
【０１３８】
高密着性粘着層２１の積層面２１ｂには、塗布部１４４によって、液状の低密着性樹脂組成物２４が、連続的に帯状に塗布される。そして、低密着性樹脂組成物２４の面上には巻出しロール１５４から巻き出された第２保護フィルム３１が、貼合ロール１５３を介して貼合される。第２保護フィルム３１が貼合された両面粘着フィルム原反は、搬送ロール６０によって硬化部１４０のチャンバー１４１内に搬送される。
【０１３９】
チャンバー１４１内において、低密着性樹脂組成物２４には、光源１４２，１４３によって紫外線が照射される。チャンバー１４１、光源１４２，１４３は、それぞれ、上述したチャンバー４１、光源４２，４３と同様である。これにより、低密着性樹脂組成物２４が硬化し、低密着性粘着層２２が形成され、両面粘着フィルム原反１３が製造される。
【０１４０】
両面粘着フィルム原反１３は、切断部４６によって個片化され、両面粘着フィルム１０が製造される。
この製造装置３００によれば、一つのラインで両面粘着フィルム１０を製造できるため、簡便である。
【０１４１】
また、本実施形態においては、図４において示した製造装置１００に、２点鎖線で示す塗布部４５を加える構成としてもよい。この構成においては、塗布部４４および塗布部４５によって、高密着性樹脂組成物２３および低密着性樹脂組成物２４を、硬化する前に２層重ねて塗布し、硬化部４０によって２層まとめて硬化させることで、粘着層２０を形成する。
【０１４２】
また、上記説明においては、切断部４６は、レーザーカッターとしたが、これに限られない。本実施形態においては、切断部４６は、両面粘着フィルム原反１３を個片化できる範囲内において、特に限定されず、たとえば、回転刃によって両面粘着フィルム原反１３を切断する構成であってもよい。ただし、両面粘着フィルムが柔らかく、せん断弾性率が１００ｋＰａより小さい場合などには、切断後の再付着を防止する面からレーザーカッターを用いることが好ましい。
【０１４３】
また、本実施形態の粘着層付き透明面材８０は、保護板８１の上面８１ａにのみ粘着層２０が設けられている構成としたが、これに限られない。本実施形態においては、保護板８１の上面８１ａ及び下面８１ｂの両方に粘着層２０が設けられる構成としてもよい。すなわち、本実施形態においては、粘着層は、保護板８１の両方の面にそれぞれ設けられる構成としてもよい。この場合においては、粘着層の組成は、上面８１ａに設けられる粘着層と下面８１ｂに設けられる粘着層とで、それぞれ異なっていてもよいし、同じであってもよい。
【０１４４】
（第２実施形態）
第２実施形態は、第１実施形態に対して、粘着層が３層設けられている点において異なる。
なお、以下の説明においては、上記実施形態と同様の構成については、適宜同一の符号を付す等により説明を省略する場合がある。
【０１４５】
図８は、本実施形態の両面粘着フィルム１１０を示す断面図である。
本実施形態の両面粘着フィルム１１０は、図８に示すように、粘着層１２０を備えている。粘着層１２０の一方側（−Ｚ側）の貼合面（第１面）１２１ａには、第１保護フィルム３０が貼着されている。粘着層１２０の他方側（＋Ｚ側）の貼合面（第２面）１２３ａには、第２保護フィルム３１が貼着されている。
【０１４６】
粘着層１２０は、高密着性粘着層（第１粘着層）１２１と、中間粘着層（第３粘着層）１２２と、低密着性粘着層（第２粘着層）１２３と、を備える。
高密着性粘着層１２１は、貼合面１２１ａを有している。低密着性粘着層１２３は、貼合面１２３ａを有している。
【０１４７】
高密着性粘着層１２１は、第１実施形態における高密着性粘着層２１と同様である。低密着性粘着層１２３は、第１実施形態における低密着性粘着層２２と同様である。
中間粘着層１２２は、高密着性粘着層１２１と低密着性粘着層１２３とを接続する層である。
【０１４８】
高密着性粘着層１２１と、低密着性粘着層１２３と、中間粘着層１２２とは、それぞれ、第１実施形態において説明した樹脂組成物と同様の樹脂組成物が硬化されることによって形成されている。
高密着性粘着層１２１と、低密着性粘着層１２３と、中間粘着層１２２とにおいて、それぞれを形成する樹脂組成物に含まれる成分の割合は、互いに異なる。すなわち、貼合面１２１ａにおける樹脂組成物の組成の割合と、貼合面１２３ａにおける樹脂組成物の組成の割合とは、互いに異なる。具体的には、第１実施形態で説明した、モノマー（Ｂ３）、非硬化性オリゴマー（Ｄ）、および連鎖移動剤（Ｅ）の割合が、いずれかひとつ、または複数において、それぞれ異なることによって、各粘着層における密着力が調整されている。
【０１４９】
高密着性粘着層１２１および低密着性粘着層１２３においては、第１実施形態において説明した高密着性粘着層２１および低密着性粘着層２２と同様にして、高密着性粘着層１２１の密着力が、低密着性粘着層１２３の密着力よりも大きくなるように、各種成分の割合が調整される。
中間粘着層１２２を形成する樹脂組成物の組成割合は、高密着性粘着層１２１と低密着性粘着層１２３とを良好に接着できるように調整される。
【０１５０】
本実施形態によれば、中間粘着層１２２が設けられているため、たとえば、高密着性粘着層１２１と低密着性粘着層１２３とに含まれる組成成分を大きく異なるものにしたことによって、低密着性粘着層１２３と高密着性粘着層１２１との親和性が低下してしまうような場合であっても、中間粘着層１２２の組成成分を調整することによって、高密着性粘着層１２１と低密着性粘着層１２３とを中間粘着層１２２を介して良好に接着できる。
【０１５１】
なお、図８に示す例では、各粘着層は同程度の厚さ（Ｚ軸方向長さ）で記載されているが、これに限られず、たとえば、高密着性粘着層１２１と低密着性粘着層１２３との厚さを中間粘着層１２２の厚さに比べて十分に小さくしてもよい。この構成によれば、粘着層１２０全体の物性は、主として中間粘着層１２２の物性によって決定されるため、リワーク性を担保しつつ、粘着層１２０の物性を任意に調整することが容易である。
【０１５２】
（第３実施形態）
第３実施形態は、第１実施形態に対して、粘着層が２層積層される代わりに、１層の粘着層の両面に異なる表面処理が施されている点において異なる。
なお、以下の説明においては、上記実施形態と同様の構成については、適宜同一の符号を付す等により説明を省略する場合がある。
【０１５３】
図９は、本実施形態の両面粘着フィルム２１０を示す断面図である。
本実施形態の両面粘着フィルム２１０は、図９に示すように、粘着層２２０を備える。
粘着層２２０の一方側（−Ｚ側）の貼合面（第１面）２２０ａと、他方側（＋Ｚ側）の貼合面（第２面）２２０ｂとには、それぞれ表面処理が施されており、高密着性表面処理部（第１粘着層）２２１と、低密着性表面処理部（第２粘着層）２２２と、が形成されている。
【０１５４】
高密着性表面処理部２２１と低密着性表面処理部２２２とは、互いに密着力が異なるように形成されている。具体的には、それぞれ高密着性表面処理部２２１と低密着性表面処理部２２２とを形成する樹脂組成物において、第１実施形態において説明した、モノマー（Ｂ３）、非硬化性オリゴマー（Ｄ）、および連鎖移動剤（Ｅ）の割合が、いずれかひとつ、または複数において、互いに異なるように形成されている。
【０１５５】
表面処理の方法としては、たとえば、モノマー（Ｂ３）、非硬化性オリゴマー（Ｄ）、および連鎖移動剤（Ｅ）のいずれかを、硬化前、または半硬化後の粘着層２２０の貼合面２２０ａ，２２０ｂに添加する等によって、組成の割合を変化させる方法を選択できる。または、硬化後の粘着層２２０の貼合面２２０ｂに非硬化性オリゴマー（Ｄ）を添加することで、低密着性表面処理を施すこともできる。
【０１５６】
本実施形態によれば、粘着層を１層形成して、表面を処理することによって両面粘着フィルムを製造できるため、簡便である。
【０１５７】
＜積層体＞
以下、積層体の一例として、表示装置について説明する。
図１０は、表示装置の実施形態の一例を示す断面図である。
本実施形態の表示装置（積層体）１０００は、表示パネル（被貼合体）９０と、粘着層２０における低密着性粘着層２２が表示パネル９０に接するように、表示パネル９０に貼合された粘着層付き透明面材８０と、表示パネル９０に接続された表示パネル９０を動作させる駆動ＩＣを搭載したフレキシブルプリント配線板９９と、を備える。
【０１５８】
表示パネル９０は、カラーフィルタを設けた透明基板９２と、ＴＦＴ（薄膜トランジスタ）を設けた透明基板９４とを、液晶層９６を介して貼合し、これを一対の偏光板９８で挟んだ構成の液晶パネルである。
【０１５９】
表示装置１０００は、上記実施形態において説明した粘着層付き透明面材８０を表示パネル９０に貼合して製造される。すなわち、表示装置１０００は、粘着層付き透明面材８０の第２保護フィルム３１を剥離し、低密着性粘着層２２の貼合面２２ａを表示パネル９０に貼合することによって、製造される。
【０１６０】
たとえば、このような表示装置１０００において、高密着性粘着層２１の密着力と低密着性粘着層２２の密着力とを、非硬化性オリゴマー（Ｄ）の割合で調整することによって、表示パネル９０と粘着層付き透明面材８０とを貼合する際にはリワーク性が高く、時間の経過とともに表示パネル９０と保護板８１との密着力が向上するようにできる。
【０１６１】
なお、上記表示装置の実施形態においては、粘着層付き透明面材として両面粘着フィルム１０における粘着層２０を備える粘着層付き透明面材８０を用いた例を示したが、これに限られない。本実施形態の表示装置は、粘着層として、両面粘着フィルム１１０，２１０における粘着層１２０，２２０を備えていてもよい。
【実施例】
【０１６２】
第１実施形態の実施例を製造し、高密着性粘着層の密着力と低密着性粘着層の密着力とをそれぞれ計測した。高密着性樹脂組成物と低密着性樹脂組成物とは、連鎖移動剤（Ｅ）の割合のみが異なるものとした。粘着層の樹脂組成物は、下記の通りとした。
【０１６３】
［樹脂組成物］
分子末端をエチレンオキシドで変性した２官能のポリプロピレングリコール（水酸基価より算出した数平均分子量：４０００）と、イソホロンジイソシアネートとをモル比４：５で混合し、錫触媒の存在下で、７０℃で反応させてプレポリマーを得た。得られたプレポリマーに、２−ヒドロキシエチルアクリレートをモル比１：２で加えて７０℃で反応させ、ウレタンアクリレートオリゴマー（Ａ−１）（以下、「オリゴマー（Ａ−１）」と記す。）を得た。オリゴマー（Ａ−１）の硬化性官能基の数は２個、数平均分子量は約２４０００、２５℃における粘度は約８３０Ｐａ・ｓであった。樹脂組成物の粘度は、２５℃においてＥ型粘度計を用いて測定した。
【０１６４】
オリゴマー（Ａ−１）の４０質量部と、２−ヒドロキシブチルメタクリレート（共栄社化学社製、ライトエステル  ＨＯＢ）の４０質量部と、ｎ−ドデシルメタクリレートの２０質量部と、を均一に混合し、１００質量部の樹脂混合物を得た。１００質量部の樹脂混合物に、ビス（２，４，６−トリメチルベンゾイル）−フェニルフォスフィンオキサイド（光重合開始剤、チバ・スペシャルティ・ケミカルズ社製、ＩＲＧＡＣＵＲＥ  ８１９）の０．３質量部、および２，５−ジ−ｔｅｒｔ−ブチルハイドロキノン（重合禁止剤、東京化成社製）の０．０４質量部、およびｎ−ドデシルメルカプタン（連鎖移動剤（Ｅ）、花王社製、チオカルコール２０）を所定の割合で均一に溶解させて、ベース組成物を得た。連鎖移動剤の割合は、低密着性樹脂組成物と高密着性樹脂組成物とで異なる割合とした。高密着性樹脂組成物においては、連鎖移動剤（Ｅ）の割合を１．０質量部とし、低密着性樹脂組成物においては、連鎖移動剤（Ｅ）の割合を０．１質量部とした。これにより、２種類のベース組成物を得た。
【０１６５】
次に、ベース組成物の６０質量部と非硬化性オリゴマー（Ｄ）の４０質量部とを、均一に混合し、容器にいれたまま解放状態で減圧装置内に設置した。減圧装置内を約２０Ｐａに減圧して１０分保持することで脱泡処理を行い、樹脂組成物を得た。非硬化性オリゴマー（Ｄ）としては、オリゴマー（Ａ−１）の合成時に用いたものと同一の、分子末端をエチレンオキシドで変性した２官能のポリプロピレングリコール（水酸基価より算出した数平均分子量：４０００）を用いた。
【０１６６】
以上のようにして得られた樹脂組成物を用いて、両面粘着フィルムを製造し、各粘着層の密着力について計測した。用いた偏光板は、市販の液晶モニター（Ｄｅｌｌ社製Ｕ２２１２ＨＭ）より取り出した。
【０１６７】
その結果、低密着性粘着層の偏光板に対する密着力は、０．３Ｎ／２５ｍｍ、ガラスに対する密着力は０．１Ｎ／２５ｍｍであった。それに対して、高密着性粘着層のガラスに対する密着力は、４．０Ｎ／２５ｍｍであった。これにより、連鎖移動剤（Ｅ）の割合を変化させることによって、粘着層の密着力を調整できることが確かめられた。具体的には、樹脂組成物における連鎖移動剤（Ｅ）の割合を大きくすることで、密着力を向上できることが確かめられた。
低密着性粘着層と高密着性粘着層とを重ねて、動的粘弾性測定器を用いて、２５℃におけるせん断弾性率を測定したところ、２５ｋＰａであった。
【０１６８】
なお、本実施例では、密着力を評価する対象として、表示装置の構成部材（被貼合体）の一例としては偏光板を使用し、保護板の一例としてはガラスを使用したが、表示装置の表面に用いられる部材であれば、これに限られない。例えば、３Ｄ表示用の表示装置の表面に、ガラス部材が用いられることもある。安定的にリワークを行うためには、高密着性粘着層とガラスとの密着力は、低密着性粘着層と各被貼合体との密着力の２倍以上が好ましく、３倍以上であればより安定的にリワークが可能となる。
【０１６９】
以上により、本発明の有用性が確認された。
【符号の説明】
【０１７０】
１０，１１０，２１０…両面粘着フィルム、２０，１２０，２２０…粘着層、２１，１２１…高密着性粘着層（第１粘着層）、２１ａ，１２１ａ，２２０ａ…貼合面（第１面）、２２，１２３…低密着性粘着層（第２粘着層）、２２ａ，１２３ａ，２２０ｂ…貼合面（第２面）、２３…高密着性樹脂組成物（樹脂組成物）、２４…低密着性樹脂組成物（樹脂組成物）、８０…粘着層付き透明面材、８１…保護板（透明面材）、９０…表示パネル（被貼合体）、１２２…中間粘着層（第３粘着層）、２２１…高密着性表面処理部（第１粘着層）、２２２…低密着性表面処理部（第２粘着層）、１０００…表示装置（積層体）
【図１】
0006413405.tif 000002
【図２】
0006413405.tif 000003
【図３】
0006413405.tif 000004
【図４】
0006413405.tif 000005
【図５】
0006413405.tif 000006
【図６】
0006413405.tif 000007
【図７】
0006413405.tif 000008
【図８】
0006413405.tif 000009
【図９】
0006413405.tif 000010
【図１０】
0006413405.tif 000011